(57)【特許請求の範囲】
【請求項１】
（１）酢酸ビニル含量が２５〜５０重量％で、かつＪＩＳ  Ｋ６７３０  で規定されるメルトフローレート５０〜７０であるエチレン−酢酸ビニル共重合樹脂Ａ、
（２）酢酸ビニル含量が２５〜５０重量％で、かつＪＩＳ  Ｋ６７３０  で規定されるメルトフローレート１〜５であるエチレン−酢酸ビニル共重合樹脂Ｂ、
（３）酢酸ビニル含量が２５〜５０重量％のエチレン−酢酸ビニル共重合樹脂に、その６７〜１５０  重量％相当のスチレンモノマーを反応させて得られるメルトフローレート１〜４０のスチレン−エチレン−酢酸ビニル共重合樹脂Ｃ、
を合計が  １００となるように、Ａ：５〜４０，Ｂ：３０〜８５，Ｃ：１０〜４０の範囲でブレンドした樹脂分  １００重量部に対し、ＤＢＰ吸着量  １００〜１７０ｍｌ  ／  １００ｇ、ヨウ素吸着量３０〜６０ｍｇ／ｇのファ−ネスブラック６０〜１００  重量部、及び分子中に少なくとも１つのエポキシ基を有する軟化点４０℃以上の未硬化エポキシ樹脂５〜３０重量部を添加したことを特徴とする半導電性樹脂組成物。
【発明の詳細な説明】
【０００１】
【発明の属する技術分野】
本発明は、例えばＣＶケーブル等のプラスチック電力ケーブルの外部半導電層材料に用いる半導電性樹脂組成物に関するものである。
【０００２】
【従来の技術】
６〜３３ｋＶクラスのＣＶケーブルは送配電ケーブルとして多量に使用されている。そして、ケーブルの接続や端末工事を簡易にするために、ケーブルの外部半導電層には容易に剥離できる材料が使用されており、又剥離容易な半導電性材料の開発が種々行われている。例えば、特公平  ５−７７１２３号公報に示されるような半導電性樹脂組成物がある。
このような材料の開発には通常シート状にしたものを用い、架橋ポリエチレンシートと半導電性材料シートを貼合せ、その剥離力を評価し、材料を決定している。
【０００３】
【発明が解決しようとする課題】
工事現場での外部半導電層の剥離作業は、専用治具を用いて外部半導電層上にスパイラル状の切れ目を入れ、この切れ目に沿って剥離している。この際、切れ目は架橋ポリエチレン絶縁層を傷つけないように、外部半導電層に浅く入るようになっている。
このような作業を容易に行うためには、剥離力以外に容易に切れ目が入ることが必要であり、かつ剥離作業中に切れ目から外れ、材料が途中で切れないことが必要である。
【０００４】
易剥離性の半導電性樹脂材料としてＥＶＡ樹脂がよく用いられているが、剥離力がそれ程小さくないため、必ずしも良好な作業性が得られない。
そこで、スチレン−エチレン−酢酸ビニル共重合樹脂をＥＶＡ樹脂に加えて剥離力を低下させることが考えられるが、両者の混合状態が悪くなりがちで、できた樹脂組成物の強度が弱くなり、剥離時に樹脂切断が起こり易いという問題がある。
【０００５】
【課題を解決するための手段】
本発明は上述の問題点を解消し、外部半導電層の剥離が容易で、かつ剥離作業中に材料が途中で切れることのない半導電性樹脂組成物を提供するもので、その特徴は、酢酸ビニル含量が２５〜５０重量％と同一の範囲にあり、メルトフローレートが５０〜７０及び１〜５である２種類のエチレン−酢酸ビニル共重合樹脂Ａ，Ｂと、酢酸ビニル含量が上記と同一の範囲にあるエチレン−酢酸ビニル共重合樹脂に、その６７〜１５０  重量％相当のスチレンモノマーを反応させて得られるメルトフローレート１〜４０のスチレン−エチレン−酢酸ビニル共重合樹脂Ｃを合計が  １００となるように、Ａ：５〜４０，Ｂ：３８〜８５，Ｃ：１０〜４０の範囲でブレンドした樹脂分  １００重量部に対し、ＤＢＰ吸着量  １００〜１７０ｍｌ  ／  １００ｇ、ヨウ素吸着量３０〜６０ｍｇ／ｇのファーネスブラック６０〜１００  重量部、及び分子中に少なくとも１つのエポキシ基を有する軟化点４０℃以上の未硬化エポキシ樹脂５〜３０重量部を添加した半導電性樹脂組成物にある。
【０００６】
【作用】
上記の半導電性樹脂組成物において、エチレン−酢酸ビニル共重合体樹脂の酢酸ビニル含量が２５重量％未満では剥離力が高くなり、５０重量％を超えるとゴム状となって切れ目が入りにくくなる。又ＪＩＳ  Ｋ６７３０  で規定されるメルトフローレートが４未満では組成物の粘度が高くなって押出加工が困難になり、一方、ＪＩＳ  Ｋ６７３０  で規定されるメルトフローレートが３０を超えると組成物がちぎれ易くなる。又エチレン−酢酸ビニル共重合樹脂のメルトフローレートは、２種類以上の使用でかつメルトフローレートの相乗平均値が４〜３０であれば良好な性能が得られるが、メルトフローレートが３程度以下のものをブレンドすると、ちぎれにくくなり好ましい。
【０００７】
さらに剥離力を下げるために、上記２種類のエチレン−酢酸ビニル共重合樹脂９０〜１００  重量部に、スチレングラフト重合タイプのエチレン−酢酸ビニル共重合樹脂を１０〜４０重量部ブレンドすると良い。スチレングラフト重合タイプエチレン−酢酸ビニル共重合樹脂が４０重量部を超えると、組成物が硬くなってちぎれ易くなる。又スチレングラフト重合タイプのエチレン−酢酸ビニル共重合樹脂は、酢酸ビニル含量が２５〜５０重量％のエチレン−酢酸ビニル共重合樹脂に、その６７〜１５０  重量％相当のスチレンモノマーを反応させて得られるものを使用すると剥離性が良好となる。
【０００８】
導電性を付与するためにファーネス系のカーボンブラックを６０〜１００  重量部添加する。６０重量部未満では十分な導電度が得られず、  １００重量部を超えると粘度が高く押出しにくくなる。
ファーネス系カーボンブラックは導電度と組成物の粘度からＭＡＦ，ＦＥＦで分類されるファーネス系カーボンブラックが好ましい。
上記組成物に、さらに軟化点が４０℃以上の未硬化エポキシ樹脂を添加すると剥離力がさらに低下する。しかし、添加量が３０重量部を超えると脆くなりちぎれ易くなる。
又本発明の組成物には必要に応じ、架橋剤，酸化防止剤，充填剤等を添付してもよく、他の樹脂成分が５重量％以下の範囲で含まれていてもよい。
【０００９】
【実施例】
半導電性樹脂組成物を混合した後、６ｋＶ２５０ｍｍ２のＣＶケーブルに加工し、諸特性を評価した。結果を表１〜表３に示す。なお、ＡＥＩＣ規格では剥離力は  ２．７〜１０．９ｋｇ／０．５  インチとなっているが、より良好な剥離性を得るためには４．０ｋｇ  ／０．５  インチ以下となることが好ましい。
又表中、用いた材料の銘柄は次の通りである。
ＥＶＡ    ：  エチレン−酢酸ビニル共重合樹脂の略
ＥＶＡ（１）  ：  酢酸ビニル４１重量％、メルトフローレート６５（三井デュポンケミカル社、ＥＶ４０Ｙ）
ＥＶＡ（２）  ：  酢酸ビニル１９重量％、メルトフローレート６５（試作品）
ＥＶＡ（３）  ：  酢酸ビニル４１重量％、メルトフローレート５（試作品）
ＥＶＡ（４）  ：  酢酸ビニル１９重量％、メルトフローレート５（試作品）
スチレングラフトＥＶＡ  ：  ＢＮ−５０（三菱化学社）
ファーネス系カーボンブラック  ：  ＦＥＦカーボン                    （東海カーボン社、シーストＳＯ）
アセチレンカーボンブラック    ：  電気化学社
エポキシ樹脂  ：  エピコート８３４  （シェル社）
架橋剤  ：  ２．５−ジメチル−２．５−  ビス（ｔ−ブチルパーオキシ）ヘキシン−３（三建化工社、サンロペックＹＰＯ）
【００１０】
【表１】
0003620674.tif 000002
【００１１】
【表２】
0003620674.tif 000003
【００１２】
【表３】
0003620674.tif 000004
【００１３】
【発明の効果】
以上説明したように、本発明の半導電性樹脂組成物をＣＶケーブル等のプラスチック電力ケーブルの外部半導電層に用いるとき、接続及び端末加工時に、外部半導電層の剥離に力を要せず、剥離途中に樹脂切断が起こることなく剥離ができるため、剥離作業が容易になり、作業性が著しく向上する。